(57)【特許請求の範囲】
【請求項１】
下記〔化１〕の一般式（Ｉ）で表されるヒンダードアミン化合物を含有する自動車外装用熱硬化性合成樹脂塗料組成物（但し、フォトクロミック感光性材料からなる自動車外装用熱硬化性合成樹脂塗料組成物を除く）であり、
上記ヒンダードアミン化合物の含有量は、熱硬化性合成樹脂１００重量部に対し、０．０１〜１０重量部であり、
該熱硬化性合成樹脂の含有量は、自動車外装用熱硬化性合成樹脂塗料組成物の不揮発分１００重量部中、３０重量部以上であり、
該熱硬化性合成樹脂は、アクリル樹脂、アルキド樹脂又はポリエステル樹脂であることを特徴とする自動車外装用熱硬化性合成樹脂塗料組成物。
【化１】
0004259639.tif 000012
【請求項２】
上記ヒンダードアミン化合物が、下記〔化２〕で表される化合物であることを特徴とする請求項１記載の熱硬化性合成樹脂塗料組成物。
【化２】
0004259639.tif 000013
【請求項３】
ベンゾトリアゾール系またはトリアジン系紫外線吸収剤を含有することを特徴とする請求項１または２記載の熱硬化性合成樹脂塗料組成物。
【発明の詳細な説明】
【０００１】
【発明の属する技術分野】
本発明は、熱硬化性合成樹脂塗料組成物に関し、詳しくは、特定のヒンダードアミン化合物を使用することを特徴とする熱硬化性合成樹脂塗料組成物に関するものである。
【０００２】
【従来の技術及び発明が解決しようとする課題】
従来より、自動車外装用塗料等のように屋外で使用される塗料は、耐薬品性、耐溶剤性、物理性的性能等の一般的性能に加え、長期の耐候性が必要とされている。特に近年の省資源の社会的要請ともあいまって耐候性に対する要求は更に高度なものになっており、例えば、乗用車の場合には数年以上の塗膜保障が必要とされるようになってきた。
【０００３】
塗膜を形成する塗料中の高分子化合物は、光の作用により劣化し、ワレの発生や、光沢の低下および変色を生じ、塗膜の外観を著しく損なう。また、２コート１ベーク仕上げの塗膜においてはベースコート層とトップコート層との間で層間剥離が生ずる場合もある。
【０００４】
上記の塗料の欠点を解決するために、光安定剤として各種の紫外線吸収剤が用いられている。しかしながら、これらの紫外線吸収剤は充分に満足しうるものではない。例えば、ベンゾトリアゾール系紫外線吸収剤は、比較的良好な紫外線吸収能を有しているが、抽出されやすいのが難点であった。
【０００５】
ベンゾトリアゾール系紫外線吸収剤の抽出を防止するために、反応性基を有するベンゾトリアゾール系紫外線吸収剤を使用し、塗料の固形成分に結合することでその抽出を抑制することが提案されている。例えば、特開昭６０−３８４１１号公報には、ベンゾトリアゾール系紫外線吸収剤の（メタ）アクリル酸エステルからなる重合体が提案され、特開昭６３−２０５３３４号公報には、ベンゾトリアゾール系紫外線吸収剤の（メタ）アクリル酸エステルを熱硬化性樹脂塗料用安定剤として使用することが提案されているが、これらの方法では紫外線吸収剤の抽出は抑制されるが、安定化効果が不十分であり、実用上未だ満足できるものではない。
【０００６】
また、ヒンダードアミン化合物を熱硬化性合成樹脂塗料の光安定剤として使用することも提案されており、例えば、特開昭５４−１０８８２７号公報には、焼付けメタリックラッカー用安定剤として２，２，６，６−テトラメチルピペリジン化合物が提案され、特開昭５５−３４９８号公報及び特開昭５７−１０８１７１号公報には、Ｎ−置換２，２，６，６−テトラメチルピペリジン化合物を使用して酸触媒添加型焼付けラッカーを安定化する方法が提案され、特開昭５５−１１２２７８号公報には、テトラアルキルピペリジン化合物および紫外線吸収剤を用いて二層ユニラッカーコーティングを安定化する方法が提案され、またこれらのヒンダードアミン化合物とともに、ベンゾトリアゾール系紫外線吸収剤を併用することも提案されているが、安定化効果が不十分であり、実用上未だ満足できるものではない。
【０００７】
従って、本発明の目的は、耐光性を著しく改善した熱硬化性合成樹脂塗料組成物を提供することにある。
【０００８】
【課題を解決するための手段】
本発明者等は、鋭意検討を重ねた結果、特定のヒンダードアミン化合物を添加した熱硬化性合成樹脂塗料組成物が、上記目的を達成しうることを知見した。
【０００９】
本発明は、上記知見に基づきなされたもので、下記〔化３〕（前記〔化１〕と同じ）の一般式（Ｉ）で表されるヒンダードアミン化合物を含有する自動車外装用熱硬化性合成樹脂塗料組成物（但し、フォトクロミック感光性材料からなる自動車外装用熱硬化性合成樹脂塗料組成物を除く）であり、上記ヒンダードアミン化合物の含有量は、熱硬化性合成樹脂１００重量部に対し、０．０１〜１０重量部であり、該熱硬化性合成樹脂の含有量は、自動車外装用熱硬化性合成樹脂塗料組成物の不揮発分１００重量部中、３０重量部以上であり、該熱硬化性合成樹脂は、アクリル樹脂、アルキド樹脂又はポリエステル樹脂であることを特徴とする自動車外装用熱硬化性合成樹脂塗料組成物を提供するものである。
【００１０】
【化３】
0004259639.tif 000002
【００１１】
【発明が実施の形態】
以下、本発明の自動車外装用熱硬化性合成樹脂塗料組成物（以下、本発明の熱硬化性合成樹脂塗料組成物という）について詳述する。
【００１２】
本発明の熱硬化性合成樹脂塗料組成物に使用される上記一般式（Ｉ）で表されるヒンダードアミン化合物において、R1で表される炭素原子数１〜１８のアルキル基としては、メチル、エチル、プロピル、イソプロピル、ブチル、イソブチル、第二ブチル、第三ブチル、アミル、イソアミル、第二アミル、第三アミル、ヘキシル、イソヘキシル、第三ヘキシル、ヘプチル、オクチル、２−エチルヘキシル、第三オクチル、ノニル、デシル、イソデシル、ウンデシル、ドデシル、トリデシル、テトラデシル、ペンタデシル、ヘキサデシル、ヘプタデシル、オクタデシルなどの基があげられる。
【００１３】
従って、上記一般式（Ｉ）で表されるヒンダードアミン化合物としては、例えば、下記〔化４〕〜〔化６〕に示す化合物１〜３などがあげられ、特に化合物１が、優れた耐光性を付与する上で好ましい。
【００１４】
【化４】
0004259639.tif 000003
【００１５】
【化５】
0004259639.tif 000004
【００１６】
【化６】
0004259639.tif 000005
【００１７】
上記ヒンダードアミン化合物の含有量は、熱硬化性合成樹脂１００重量部に対し、０．０１〜１０重量部、好ましくは０．０５〜５重量部であり、０．０１重量部未満ではその安定化効果が充分に得られず、１０重量部を超えて使用しても無駄であるばかりでなく、むしろ塗膜物性に悪影響を及ぼすおそれがあり好ましくない。
【００１８】
本発明の熱硬化性合成樹脂塗料組成物に使用される熱硬化性合成樹脂としては、アクリル樹脂、アルキッド樹脂及びポリエステル樹脂が挙げられ、これらは場合によりメラミン／ホルムアルデヒド樹脂、エポキシ樹脂あるいはポリイソシアネートで変性されていてもよい。
【００１９】
上記熱硬化性合成樹脂の含有量は、熱硬化性合成樹脂塗料組成物（不揮発分）１００重量部中、３０重量部以上である。尚、「不揮発分」とあるのは、本発明の熱硬化性合成樹脂塗料組成物が溶剤タイプのような、溶剤等の揮発分を含む場合には、該揮発分を除く趣旨である。
【００２０】
本発明の熱硬化性合成樹脂塗料組成物には、上記一般式（Ｉ）で表されるヒンダードアミン化合物ともに、その他のヒンダードアミン化合物を使用することができ、例えば、２，２，６，６−テトラメチル−４−ピペリジルステアレート、１，２，２，６，６−ペンタメチル−４−ピペリジルステアレート、２，２，６，６−テトラメチル−４−ピペリジルベンゾエート、ビス（２，２，６，６−テトラメチル−４−ピペリジル）セバケート、ビス（１，２，２，６，６−ペンタメチル−４−ピペリジル）セバケート、テトラキス（２，２，６，６−テトラメチル−４−ピペリジル）−１，２，３，４−ブタンテトラカルボキシレート、テトラキス（１，２，２，６，６−ペンタメチル−４−ピペリジル）−１，２，３，４−ブタンテトラカルボキシレート、ビス（１，２，２，６，６−ペンタメチル−４−ピペリジル）・ジ（トリデシル）−１，２，３，４−ブタンテトラカルボキシレート、ビス（２，２，６，６−テトラメチル−４−ピペリジル）・ジ（トリデシル）−１，２，３，４−ブタンテトラカルボキシレート、３，９−ビス〔１，１−ジメチル−２（（３−第三ブチル−４−ヒドロキシ−５−メチルフェニル）プロピオニルオキシ）エチル〕−２，４，８，１０−テトラスピロ〔５．５〕ウンデカン、ビス（１，２，２，６，６−ペンタメチル−４−ピペリジル）−２−ブチル−２−（３，５−ジ第三ブチル−４−ヒドロキシベンジル）マロネート、１−（２−ヒドロキシエチル）−２，２，６，６−テトラメチル−４−ピペリジノール／コハク酸ジエチル重縮合物、１，６−ビス（２，２，６，６−テトラメチル−４−ピペリジルアミノ）ヘキサン／ジブロモエタン重縮合物、１，６−ビス（２，２，６，６−テトラメチル−４−ピペリジルアミノ）ヘキサン／２，４−ジクロロ−６−第三オクチルアミノ−ｓ−トリアジン重縮合物、１，６−ビス（２，２，６，６−テトラメチル−４−ピペリジルアミノ）ヘキサン／２，４−ジクロロ−６−モルホリノ−ｓ−トリアジン重縮合物、Ｎ，Ｎ’−ビス（３−アミノプロピル）エチレンジアミン・２，４−ビス〔Ｎブチル−Ｎ−（１，２，２，６，６−ペンタメチル−４−ピペリジル）アミノ〕−６−クロロ−１，３，５−トリアジン縮合物、２，２，６，６−テトラメチル−４−ピペリジルメタクリレート、１，２，２，６，６−ペンタメチル−４−ピペリジルメタクリレート、ビス（２，２，６，６−テトラメチル−４−ピペリジル）マレート、ビス（２，２，６，６−テトラメチル−４−ピペリジル）フマレート、ビス（２，２，６，６−テトラメチル−４−ピペリジル）イタコネート、１，３，７−トリアザ−６，６，７，８，８−ペンタメチル−３−エポキシプロピルスピロ〔４．５〕デカン−２，４−ジオンなどのヒンダードアミン化合物、その酸付加物および金属化合物との錯体などがあげられる。
【００２１】
また、本発明の熱硬化性合成樹脂塗料組成物に紫外線吸収剤を併用することでより優れた耐光性を提供することができ、例えば、２，４−ジヒドロキシベンゾフェノン、２−ヒドロキシ−４−メトキシベンゾフェノン、２−ヒドロキシ−４−オクトキシベンゾフェノン、５，５’−メチレンビス（２−ヒドロキシ−４−メトキシベンゾフェノン）などの２−ヒドロキシベンゾフェノン類；２−（２−ヒドロキシ−５−メチルフェニル）ベンゾトリアゾール、２−（２−ヒドロキシ−５−第三オクチルフェニル）ベンゾトリアゾール、２−（２−ヒドロキシ−３，５−ジ第三ブチルフェニル）−５−クロロベンゾトリアゾール、２−（２−ヒドロキシ−３−第三ブチル−５−メチルフェニル）−５−クロロベンゾトリアゾール、２−（２−ヒドロキシ−３，５−ジクミルフェニル）ベンゾトリアゾール、２，２’−メチレンビス（４−第三オクチル−６−ベンゾトリアゾリルフェノール）、２−（２−ヒドロキシ−３−第三ブチル−５−カルボキシフェニル）ベンゾトリアゾールのポリエチレングリコールエステル、２−〔２−ヒドロキシ−３−（２−アクリロイルオキシエチル）−５−メチルフェニル〕ベンゾトリアゾール、２−〔２−ヒドロキシ−３−（２−メタクリロイルオキシエチル）−５−第三ブチルフェニル〕ベンゾトリアゾール、２−〔２−ヒドロキシ−３−（２−メタクリロイルオキシエチル）−５−第三オクチルフェニル〕ベンゾトリアゾール、２−〔２−ヒドロキシ−３−（２−メタクリロイルオキシエチル）−５−第三ブチルフェニル〕−５−クロロベンゾトリアゾール、２−〔２−ヒドロキシ−５−（２−メタクリロイルオキシエチル）フェニル〕ベンゾトリアゾール、２−〔２−ヒドロキシ−３−第三ブチル−５−（２−メタクリロイルオキシエチル）フェニル〕ベンゾトリアゾール、２−〔２−ヒドロキシ−３−第三アミル−５−（２−メタクリロイルオキシエチル）フェニル〕ベンゾトリアゾール、２−〔２−ヒドロキシ−３−第三ブチル−５−（３−メタクリロイルオキシプロピル）フェニル〕−５−クロロベンゾトリアゾール、２−〔２−ヒドロキシ−４−（２−メタクリロイルオキシメチル）フェニル〕ベンゾトリアゾール、２−〔２−ヒドロキシ−４−（３−メタクリロイルオキシ−２−ヒドロキシプロピル）フェニル〕ベンゾトリアゾール、２−〔２−ヒドロキシ−４−（３−メタクリロイルオキシプロピル）フェニル〕ベンゾトリアゾールなどの２−（２−ヒドロキシフェニル）ベンゾトリアゾール類；２−（２−ヒドロキシ−４−メトキシフェニル）−４，６−ジフェニル−１，３，５−トリアジン、２−（２−ヒドロキシ−４−ヘキシロキシフェニル）−４，６−ジフェニル−１，３，５−トリアジン、２−（２−ヒドロキシ−４−オクトキシフェニル）−４，６−ビス（２，４−ジメチルフェニル）−１，３，５−トリアジン、２−〔２−ヒドロキシ−４−（３−Ｃ１２〜１３混合アルコキシ−２−ヒドロキシプロポキシ）フェニル〕−４，６−ビス（２，４−ジメチルフェニル）−１，３，５−トリアジン、２−〔２−ヒドロキシ−４−（２−アクリロイルオキシエトキシ）フェニル〕−４，６−ビス（４−メチルフェニル）−１，３，５−トリアジン、２−（２，４−ジヒドロキシ−３−アリルフェニル）−４，６−ビス（２，４−ジメチルフェニル）−１，３，５−トリアジン、２，４，６−トリス（２−ヒドロキシ−３−メチル−４−ヘキシロキシフェニル）−１，３，５−トリアジンなどの２−（２−ヒドロキシフェニル）−４，６−ジアリール−１，３，５−トリアジン類；フェニルサリシレート、レゾルシノールモノベンゾエート、２，４−ジ第三ブチルフェニル−３，５−ジ第三ブチル−４−ヒドロキシベンゾエート、ヘキサデシル−３，５−ジ第三ブチル−４−ヒドロキシベンゾエートなどのベンゾエート類；２−エチル−２’−エトキシオキザニリド、２−エトキシ−４’−ドデシルオキザニリドなどの置換オキザニリド類；エチル−α−シアノ−β，β−ジフェニルアクリレート、メチル−２−シアノ−３−メチル−３−（ｐ−メトキシフェニル）アクリレートなどのシアノアクリレート類；各種の金属塩又は金属キレート、特にニッケル又はクロムの塩又はキレート類などがあげられるが、特に、２−（２−ヒドロキシフェニル）ベンゾトリアゾール類または２−（２−ヒドロキシフェニル）−４，６−ジアリール−１，３，５−トリアジン類が好ましい。
【００２２】
これら紫外線吸収剤の添加量は、熱硬化性合成樹脂１００重量部に対し、好ましくは０．０１〜１０重量部、更に好ましくは０．０５〜５重量部であり、０．０１重量部未満ではその安定化効果が充分に得られず、１０重量部を超えて使用しても無駄であるばかりでなく、むしろ塗膜物性に悪影響を及ぼすおそれがあり好ましくない。
【００２３】
本発明の熱硬化性合成樹脂塗料組成物には、必要に応じて、通常の塗料用の安定剤、例えば、他の光安定剤、リン系、フェノール系等の酸化防止剤、可塑剤、流れ調整剤、硬化促進剤、増粘剤、分散剤、顔料、染料、帯電防止剤等を配合することができる。
【００２４】
また、本発明の熱硬化性合成樹脂塗料組成物の塗料形態は、溶剤タイプ、液状無溶剤型、水溶性型、水分散型、粉体等が可能で、目的、用途に応じて適宜選択することができる。
【００２５】
本発明の熱硬化性合成樹脂塗料組成物は、一層金属光沢用塗料組成物、又はベースコート層およびトップコート層からなる二層金属光沢用塗料組成物として用いられる。二層金属光沢用塗料組成物として用いる場合には、トップコート層に本発明に係る前記ヒンダードアミン化合物を含有するものが好ましく用いられる。この場合、二層金属光沢用塗料組成物は、２コート１ベーク仕上げの塗膜として形成される。
【００２６】
本発明の熱硬化性合成樹脂塗料組成物は、自動車外装用塗料の用途に用いられる。
【００２７】
【実施例】
次に実施例により本発明の熱硬化性合成樹脂組成物の効果を具体的に示すが、本発明はこれらの実施例によって限定されるものではない。尚、以下の例中、特に断りのない限り「％」は「重量％」を意味する。
【００２８】
実施例１
本実施例においては、金属顔料を含有するベースコートおよび透明なトップコートからなる二層金属光沢塗料組成物（熱硬化性合成樹脂組成物）について、本発明に係る前記ヒンダードアミン化合物（安定剤）の効果を観察した。
【００２９】
ａ）ベースコート塗料
メタクリル酸メチル１００ｇ、アクリル酸ｎ−ブチル６６ｇ、メタクリル酸２−ヒドロキシエチル３０ｇ、メタクリル酸４ｇ、キシレン８０ｇおよびｎ−ブタノール２０ｇをとり、１１０℃に加熱攪拌しながらアゾビスイソブチロニトリル２ｇ、ドデシルメルカプタン０．５ｇ、キシレン８０ｇおよびｎ−ブタノール２０ｇからなる溶液を３時間で滴下した。その後、同温度で２時間攪拌し、樹脂固形分５０％のアクリル樹脂溶液を調製した。
【００３０】
上記アクリル樹脂溶液１２重量部、ブトキシ化メチロールメラミン（三井東圧製；ユーバンＳＥ６０；樹脂固形分６０％）２．５重量部、セルロースアセテートブチレート樹脂（２０％酢酸ブチル溶液）５０重量部、アルミニウム顔料（東洋アルミニウム製；アルペースト１１２３Ｎ）５．５重量部、キシレン１０重量部、酢酸ブチル２０重量部および銅フタロシアニンブルー０．２重量部をとり、ベースコート塗料とした。
【００３１】
ｂ）トップコート塗料
メタクリル酸メチル１００ｇ、アクリル酸ｎ−ブチル６６ｇ、メタクリル酸−２−ヒドロキシエチル３０ｇ、メタクリル酸４ｇ、２−（２−ヒドロキシ−３，５−ジクミルフェニル）ベンゾトリアゾール１ｇ、試験化合物（下記〔表１〕参照）０．５ｇ、キシレン８０ｇおよびｎ−ブタノール２０ｇをとり、１１０℃に加熱攪拌しながらアゾビスイソブチロニトリル２ｇ、ドデシルメルカプタン０．５ｇ、キシレン８０ｇおよびｎ−ブタノール２０ｇからなる溶液を３時間で滴下した。その後、同温度で２時間攪拌し、樹脂固形分５０％のアクリル樹脂溶液を調製した。
【００３２】
上記アクリル樹脂溶液４８重量部、ブトキシ化メチロールメラミン１０重量部、キシレン１０重量部およびブチルグリコールアセテート４重量部をとり、トップコート塗料とした。
【００３３】
プライマー処理した鋼板に上記ベースコート塗料を乾燥膜厚が２０μになるようにスプレーし、１０分間放置後、上記トップコート塗料を乾燥膜厚が３０μになるようにスプレーした。１５分間放置後、１４０℃で３０分間焼付けし、試験片を作成した。
【００３４】
この試験片をウエザオメーターに入れ、塗膜のワレの発生するまでの時間を測定した。その結果を下記〔表１〕に示す。
【００３５】
【表１】
0004259639.tif 000006
【００３６】
【化７】
0004259639.tif 000007
【００３７】
実施例２
トップコート塗料として、ヤシ油変性アルキド樹脂（大日本インキ製；ベツコゾール１３２３；樹脂固形分６０％）７０重量部、ブトキシ化メチロールメラミン（ユーバン２０ＳＥ６０）３０重量部、２，２’−メチレンビス（４−第三オクチル−６−ベンゾトリアゾリルフェノール）および試験化合物（下記〔表２〕参照）０．５重量部の混合物を用いた以外は、実施例１と同様にして試験片を作成した。
【００３８】
この試験片をウエザオメーターに入れ、塗膜のワレの発生するまでの時間を測定した。その結果を下記〔表２〕に示す。
【００３９】
【表２】
0004259639.tif 000008
【００４０】
実施例３
スチレン２０ｇ、メタクリル酸メチル２０ｇ、アクリル酸ブチル２０ｇ、メタクリル酸２−エチルヘキシル２２ｇ、メタクリル酸２−ヒドロキシエチル１５ｇおよびメタクリル酸４ｇをアゾビスイソブチロニトリルを用いてキシレン中で共重合し、樹脂固形分５０％のアクリル樹脂溶液を調製した。
【００４１】
上記アクリル樹脂溶液７５重量部、ブトキシ化メチロールメラミン（ユーバン２０ＳＥ６０）１５重量部、エポキシ樹脂（旭電化製；アデカレジンＥＰ−１３）１０重量部、２−（２−ヒドロキシ−３−第三ブチル−５−メチルフェニル）−５−クロロベンゾトリアゾール１重量部、試験化合物（下記〔表３〕参照）０．５重量部、アルミニウム顔料（アルペースト１１２３Ｎ）３０重量およびキシレン５０重量部をよく混合し、塗料組成物とした。
【００４２】
プライマー処理した鋼板に上記塗料組成物を乾燥塗膜が４０μになるようにスプレーし、１０分間放置後、１４０℃で３０分間焼付けし、試験片を作成した。
【００４３】
この試験片をウエザオメーターに入れ、３０００時間照射後の光沢（６０度グロス）を測定した。その結果を下記〔表３〕に示す。
【００４４】
【表３】
0004259639.tif 000009
【００４５】
実施例４
ポリエステル樹脂（バイエル社製；Ｌ／Ｕｅ６１０８）７５重量部、ブロック化ポリイソシアネート（バイエル社製；Ｌ／Ｕｅ６１０９）２５重量部、二酸化チタン３０重量部、フタロシアニンブルー１重量部、２−（２−ヒドロキシ−４−オクトキシフェニル）−４，６−ビス（２，４−ジメチルフェニル）−１，３，５−トリアジン１重量部および試験化合物（下記〔表４〕参照）０．５重量部を、トルエン７０重量部、キシレン８０重量部および酢酸ブチル１００重量部の混合溶媒によく分散し、塗料組成物とした。
【００４６】
プライマー処理した鋼板に上記塗料組成物を乾燥膜厚が３０μになるようにスプレーし、１５分間放置後、１８０℃で３０分間焼付けし、試験片を作成した。
【００４７】
この試験片をウエザオメーターに入れ、１０００時間照射後の光沢を測定した。その結果を下記〔表４〕に示す。
【００４８】
【表４】
0004259639.tif 000010
【００４９】
実施例５
スチレン１４ｇ、メタクリル酸メチル１４ｇ、アクリル酸ブチル１４ｇ、メタクリル酸２−エチルヘキシル１５ｇ、メタクリル酸２−ヒドロキシエチル１０ｇ、メタクリル酸２ｇおよび２−〔２−ヒドロキシ−３−（２−メトクロイルオキシエチル）−５−メチルフェニル〕ベンゾトリアゾール３１ｇをアゾビスイソブチロニトリルを用いてキシレン中で共重合し、樹脂固形分５０％のアクリル樹脂溶液を調製した。（紫外線吸収剤濃厚物）
【００５０】
メタクリル酸メチル１００ｇ、アクリル酸ｎ−ブチル６６ｇ、メタクリル酸−２−ヒドロキシエチル３０ｇ、メタクリル酸４ｇ、上記紫外線吸収剤濃厚物３ｇ、試験化合物（下記〔表５〕参照）１ｇ、キシレン８０ｇおよびｎ−ブタノール２０ｇをとり、１１０℃に加熱攪拌しながらアゾビスイソブチロニトリル２ｇ、ドデシルメルカプタン０．５ｇ、キシレン８０ｇおよびｎ−ブタノール２０ｇからなる溶液を３時間で滴下した。その後同温度で２時間攪拌し、樹脂固形分５０％のアクリル樹脂溶液を調製した。
【００５１】
上記アクリル樹脂溶液４８重量部、ブトキシ化メチロールメラミン１０重量部、キシレン１０重量部およびブチルグリコールアセテート４重量部をとり、トップコート塗料とした。
【００５２】
プライマー処理した鋼板に実施例１で作成したベースコート塗料を乾燥膜厚が２０μになるようにスプレーし、１０分間放置後、上記トップコート塗料を乾燥膜厚が３０μになるようにスプレーした。１５分間放置後、１４０℃で３０分間焼付けし、試験片を作成した。
【００５３】
この試験片をウエザオメーターに入れ、塗膜のワレの発生するまでの時間を測定した。その結果を下記〔表５〕に示す。
【００５４】
【表５】
0004259639.tif 000011
【００５５】
以上の結果より、熱硬化性合成樹脂塗料組成物を安定化するのに、ヒンダードアミン化合物を含有しない場合（比較例１−１、２−１、３−１、４−１、５−１）には、光により劣化が著しく、前記一般式（Ｉ）以外のヒンダードアミン化合物を併用した場合（比較例１−２、２−２、３−２、４−２、５−２）には、ある程度の改善効果は見られるもののその耐光性は十分ではないことが判る。
【００５６】
これに対し、熱硬化性合成樹脂塗料組成物を安定化するのに、本発明に係る前記一般式（Ｉ）で表されるヒンダードアミン化合物を含有させることにより、その耐光性は著しく改善できることが判る（各実施例）。
【００５７】
【発明の効果】
本発明の熱硬化製合成樹脂塗料組成物は、特定のヒンダードアミン化合物を含有するもので、耐光性が著しく改善されたものである。